La présente invention concerne un conteneur métallurgique de métal fondu liquide, tel que poche de coulée notamment d'acier, dont le fond comporte au moins un joint entre des éléments ré-fractaires de relativement longue durée de vie et un élément ré— 5 fractaire, tel que "buse de coulée ou "brique perméable de chasse d'argon, à remplacer périodiquement. Il est de pratique courante de remplir un tel joint par un mortier réfractaire qui, en raison de ses propriétés physiques et chimiques aux températures de service, est capable d'assurer 10 1'obturation, par exemple sous l'effet de l'exposition aux températures et pressions très élevées régnant au fond d'une poche renfermant de l'acier liquide. Le plus souvent l'obturation s'affec-tue d'elle-même en raison de la formation dans le mortier d'une phase vitreuse qui réalise un contact physique étroit avec les 15 surfaces des éléments réfractaires formant le joint. A température élevée se produit couramment aussi une réaction du type céramique dans les surfaces en contacte Ce procédé bien qu'efficace a de graves inconvénients si l'un des éléments réfractaires formant le joint est appelé à être 20 remplacé à des intervalles relativement courts. En raison en effet des actions décrites, ledit élément remplaçable se lie de façon plus ou moins ferme aux parties adjacentes du revêtement de beaucoup plus longue durée de vie, de sorte que l'enlèvement de 1*élément remplaçable devient un travail difficile demandant beau-25 coup de temps, et parfois même impossible à exécuter sans endommager le revêment avoisinant. On a proposé aussi d'utiliser pour assurer l'obturation du point un cordon d'amiante imprégné de graphite. Mais le bourrage réalisé de cette façon ne résiste pas et s'effondre sous l'action 30 des températures mises en jeu. La présente invention a pour but de surmonter ces difficultés. Suivant l'invention, ledit joint de faible épaisseur (de l'ordre de quelques mm) entre éléments réfractaires d'un conteneur 35 métallurgique est rempli d'une substance fibreuse hautement réfractaire qui ne réagit pratiquement pas avec les matériaux réfractaires formant les surfaces du joint.. De préférence ladite 71 46387 2 21 19057 substance fibreuse a un point de fusion plus élevé que la température du métal fondu liquide venant à son contact. De préférence, ladite substance est du kaolin fondu sous forme fibreuse : une substance fibreuse de la sorte qui a donné entière satisfaction 5 est celle connue sous le nom de "Triton Dacwool" et vendue par le Korgan Group of Companies"; son point de fusion est supérieur à 1700°C. L'invention sera mieux comprise à la lecture de }a description qui suit et en se référant au dessin annexé qui représente 10 à titre non limitatif un exemple de réalisation de l'invention, dessin dont la figure uni.que est une vue en coupe verticale axiale de fond d'une poche pour coulée d'acier. En se reportant à la figure unique du dessin, on voit qu'un bloc annulaiïe réfractaire 1 loge une buse de coulée 2 qui du fait 15 de sa forme allant en s'élargissant vers l'extérieur peut être enlevée et remplacée de l'extérieur, alors que la poche est encore chaude. Le bloc -1 et la buse2 forment un joint 3 qui» en 4-, est en contact avec le métal liquide, donc à pression et température élevées. On a constaté de façon surprenante qui si ce joint dont 20 l'épaisseur est de quelques millimètres était rempli de la substance fibreuse précitée dite "Triton Caowool" il demeurait étan-che au métal liquide en dépit du fait que cette substance fibreuse est normalement perméable. A la fin d'une coulée il a été possible de remplacer la buse 25 2 sans avoir à exercer aucun effort ni à causer aucun dommage à l'environnement, car il n'y avait pas eu de liaison entre la substance fibreuse et les éléments réfractaires délimitant le joint. On a également constaté qu'en dépit de sa faible masse volumique la substance fibreuse a montré une certaine tendance à flotter 30 dans le métal fondu. Les matériaux convenant à la confection du bloc annulaire sont des réfractaires du type argiles, et à celle de la buse des réfractaires renfermant plus de 50 % d'alumine (AlgO^) et moins de 42 % de silice (SiO^). 71 46387 3 2119057 BEVENDICATIOHS 1. Conteneur métallurgique de métal fondu liquide, tel que poche de coulée notamment d'acier, dont le fond comporte au moins un joint entre des éléments réfractaires de relativement longue 5 durée de vie et un élément réfractaire, tel que buse de coulée, à remplacer périodiquement, caractérisé en ce que ledit joint est de faible épaisseur (quelques millimètres au plus) et rempli d'une matière fibreuse, hautement réfractaire, ne réagissant pratiquement pas avec les matériaux constitutifs des surfaces du 10 joint. 2. Conteneur métallurgique selon la revendication 1, caractérisé en ce que ladite matière fibreuse a un point de fusion supérieur à celui dudit métal, et de préférence supérieur à la température maximale atteinte par ledit métal dans ledit conteneur. 15 3. Conteneur métallurgique selon la revendication 2, carac térisé en ce que ladite matière fibreuse est à base de kaolin fondu.